(57)【特許請求の範囲】
【請求項１】
透明樹脂と９，９−ビスアリールフルオレン骨格を有するフルオレン化合物とで構成された樹脂組成物であって、
前記フルオレン化合物が、下記式（１）で表されるフルオレン化合物であり、かつ
前記フルオレン化合物の割合が、前記透明樹脂１００重量部に対して１〜１０重量部である光学用樹脂組成物。
【化１】
0005507128.tif 000005
［式中、環Ａｒは芳香族炭化水素環を示し、Ｒ１は、アルキル基、アリール基、ヒドロキシル基又は基−[Ｏ−(Ｒ３Ｏ)ｋ−Ｈ]（式中、Ｒ３はアルキレン基を示し、ｋは１以上の整数を示す）を示し、Ｒ２は、アルキル基又はアリール基を示し、ｍは１〜５の数を示し、ｎは０〜４の数を示す。但し、Ｒ１のうち、少なくとも１つは、ヒドロキシル基又は基−[Ｏ−(Ｒ３Ｏ)ｋ−Ｈ]である］
【請求項２】
透明樹脂がポリカーボネート系樹脂及び／又はポリエステル系樹脂である請求項１記載の光学用樹脂組成物。
【請求項３】
ポリエステル系樹脂がフルオレン骨格を有するポリエステル系樹脂である請求項２記載の光学用樹脂組成物。
【請求項４】
フルオレン化合物の割合が、透明樹脂１００重量部に対して２〜５重量部である請求項１〜３のいずれかに記載の光学用樹脂組成物。
【請求項５】
透明樹脂と９，９−ビスアリールフルオレン骨格を有するフルオレン化合物とで構成された樹脂組成物からなる厚み０．５ｍｍのフィルムをガラス転移温度よりも３０℃高い温度で１．７倍に一軸延伸したフィルムの波長６００ｎｍにおける複屈折が、透明樹脂からなる厚み０．５ｍｍのフィルムをガラス転移温度よりも３０℃高い温度で１．７倍に一軸延伸したフィルムの波長６００ｎｍにおける複屈折に対して５０％以上低い請求項１〜４のいずれかに記載の光学用樹脂組成物。
【請求項６】
請求項１〜５のいずれかに記載の光学用樹脂組成物で形成された成形体。
【請求項７】
透明樹脂１００重量部に９，９−ビスアリールフルオレン骨格を有するフルオレン化合物１〜１０重量部を添加し、複屈折を低減する方法であって、
前記フルオレン化合物が、下記式（１）で表されるフルオレン化合物である方法。
【化２】
0005507128.tif 000006
［式中、環Ａｒは芳香族炭化水素環を示し、Ｒ１は、アルキル基、アリール基、ヒドロキシル基又は基−[Ｏ−(Ｒ３Ｏ)ｋ−Ｈ]（式中、Ｒ３はアルキレン基を示し、ｋは１以上の整数を示す）を示し、Ｒ２は、アルキル基又はアリール基を示し、ｍは１〜５の数を示し、ｎは０〜４の数を示す。但し、Ｒ１のうち、少なくとも１つは、ヒドロキシル基又は基−[Ｏ−(Ｒ３Ｏ)ｋ−Ｈ]である］
【請求項８】
請求項１〜６のいずれかに記載の光学用樹脂組成物を射出成形し、複屈折を透明樹脂の複屈折に対して低減させる方法であって、
透明樹脂と９，９−ビスアリールフルオレン骨格を有するフルオレン化合物とで構成された樹脂組成物からなる厚み０．５ｍｍのフィルムをガラス転移温度よりも３０℃高い温度で１．７倍に一軸延伸したフィルムの波長６００ｎｍにおける複屈折を、透明樹脂からなる厚み０．５ｍｍのフィルムをガラス転移温度よりも３０℃高い温度で１．７倍に一軸延伸したフィルムの波長６００ｎｍにおける複屈折に対して５０％以上低減させる方法。
【発明の詳細な説明】
【技術分野】
【０００１】
本発明は、光学的特性及び機械的特性に優れた透明樹脂組成物及びその成形体に関する。
【背景技術】
【０００２】
光学樹脂としてのポリカーボネート系樹脂は、透明で屈折率が高いため、光学材料として汎用されている。しかし、ポリカーボネート系樹脂は、延伸などの成形により複屈折が上昇し易く、高度な光学的特性が要求される近年の光学材料（光学レンズなど）では改質が望まれている。一方、フルオレン骨格の９位に芳香族環が結合した化合物は、カルド構造を形成し、高い屈折率及び低い複屈折を有する化合物であり、ポリマーの改質剤又は添加剤としても利用されている。
【０００３】
特開２００５−１６２７８５号公報（特許文献１）には、反応性基を有し、かつベンゼン環が結合されたフルオレン化合物と、熱可塑性樹脂とで構成された樹脂組成物が開示されている。この文献には、フルオレン化合物の割合は、熱可塑性樹脂１００重量部に対して、例えば、１〜８０重量部であると記載され、実施例では、ポリカーボネート１００重量部に対して、ビスフェノールフルオレンジグリシジルエーテル３０〜４０重量部、ビスフェノキシエタノールフルオレン４０重量部、又はビスフェノキシエタノールジアクリレート４０重量部が配合され、透明性を有し、高い屈折率を有することが確認されている。さらに、この樹脂組成物は、高い光学的特性（高屈折率や低複屈折など）を有しているため、光学レンズ、光学フィルム、光学シート、ピックアップレンズ、ホログラム、液晶用フィルム、有機ＥＬ用フィルムなどに好適に利用できると記載されている。
【０００４】
しかし、この文献には、ポリカーボネートの複屈折を低減させることは記載されていない。さらに、この文献の実施例で調製された樹脂組成物は、脆くて強度が低く、ブリードアウトも発生する。
【先行技術文献】
【特許文献】
【０００５】
【特許文献１】特開２００５−１６２７８５号公報（特許請求の範囲、段落［0060］［0079］、実施例）
【発明の概要】
【発明が解決しようとする課題】
【０００６】
従って、本発明の目的は、透明樹脂の機械特性及び耐熱性を損なうことなく、複屈折が低下した光学用樹脂組成物及びその成形体を提供することにある。
【０００７】
本発明の他の目的は、射出成形や延伸しても低い複屈折を維持できる光学用樹脂組成物及びその成形体（光学フィルムなどの光学部材など）を提供することにある。
【０００８】
本発明のさらに他の目的は、屈折率が高く、ブリードアウトやゲルの発生が抑制された光学用樹脂組成物及びその成形体を提供することにある。
【課題を解決するための手段】
【０００９】
本発明者らは、前記課題を達成するため鋭意検討した結果、ポリカーボネートなどの透明樹脂に対して、少量のフルオレン化合物を配合することにより、樹脂本来の機械特性及び耐熱性を損なうことなく、複屈折を低減できることを見いだし、本発明を完成した。
【００１０】
すなわち、本発明の光学用樹脂組成物は、透明樹脂と９，９−ビスアリールフルオレン骨格を有するフルオレン化合物とで構成された樹脂組成物であって、前記フルオレン化合物の割合が、前記透明樹脂１００重量部に対して１〜１０重量部である。前記透明樹脂は、ポリカーボネート系樹脂及び／又はポリエステル系樹脂であってもよい。前記ポリエステル系樹脂は、フルオレン骨格を有するポリエステル系樹脂であってもよい。前記フルオレン化合物は、下記式（１）で表されるフルオレン化合物であってもよい。
【００１１】
【化１】
0005507128.tif 000002
【００１２】
［式中、環Ａｒは芳香族炭化水素環を示し、Ｒ１は、アルキル基、アリール基、ヒドロキシル基又は基−[Ｏ−(Ｒ３Ｏ)ｋ−Ｘ]（式中、Ｒ３はアルキレン基を示し、基Ｘは水素原子又はグリシジル基を示し、ｋは０又は１以上の整数を示す。但し、ｋが０であるとき、Ｘは水素原子でない）を示し、Ｒ２は、アルキル基又はアリール基を示し、ｍは１〜５の数を示し、ｎは０〜４の数を示す。但し、Ｒ１のうち、少なくとも１つは、ヒドロキシル基又は基−[Ｏ−(Ｒ３Ｏ)ｋ−Ｘ]である］。
【００１３】
前記フルオレン化合物の割合は、透明樹脂１００重量部に対して２〜５重量部であってもよい。本発明の光学用樹脂組成物は、厚み０．５ｍｍのフィルムをガラス転移温度よりも３０℃高い温度で１．７倍に一軸延伸したフィルムの波長６００ｎｍにおける複屈折が、透明樹脂の複屈折に対して５０％以上低い。
【００１４】
本発明には、前記光学用樹脂組成物で形成された成形体も含まれる。また、本発明には、透明樹脂１００重量部に９，９−ビスアリールフルオレン骨格を有するフルオレン化合物１〜１０重量部を添加し、複屈折を低減する方法も含まれる。さらに、本発明には、前記光学用樹脂組成物を射出成形し、複屈折を透明樹脂の複屈折に対して５０％以上低減させる方法も含まれる。
【発明の効果】
【００１５】
本発明では、ポリカーボネートなどの透明樹脂に対して、少量のフルオレン化合物を配合するため、透明樹脂本来の機械的特性及び耐熱性を損なうことなく、複屈折を低下できる。特に、樹脂組成物を射出成形や延伸しても低い複屈折を維持できる。さらに、この光学用樹脂組成物は、屈折率も高く、ブリードアウトやゲルの発生も抑制されている。
【発明を実施するための形態】
【００１６】
［光学用樹脂組成物］
本発明の光学用樹脂組成物は、透明樹脂と９，９−ビスアリールフルオレン骨格を有するフルオレン化合物とで構成されている。
【００１７】
透明樹脂としては、例えば、環状オレフィン系樹脂、スチレン系樹脂、（メタ）アクリル系樹脂（ポリメタクリル酸メチルなど）、アクリロニトリル系樹脂、ポリエステル系樹脂、ポリアミド系樹脂などが例示できる。これらの透明樹脂のうち、ポリカーボネート系樹脂、ポリエステル系樹脂が好ましい。これらの透明樹脂は、単独で又は二種以上組み合わせて使用できる。
【００１８】
（ポリカーボネート系樹脂）
ポリカーボネート系樹脂としては、慣用のポリカーボネート、例えば、ビスフェノール類をベースとする芳香族ポリカーボネートなどが利用できる。
【００１９】
ビスフェノール類としては、例えば、ビス（ヒドロキシフェニル）アルカン類［例えば、ビス（４−ヒドロキシフェニル）メタン（ビスフェノールＦ）、１，１−ビス（４−ヒドロキシフェニル）エタン（ビスフェノールＡＤ）、２，２−ビス（４−ヒドロキシフェニル）プロパン（ビスフェノールＡ）、２，２−ビス（４−ヒドロキシ−３−メチルフェニル）プロパン、２，２−ビス（４−ヒドロキシフェニル）ブタン、２，２−ビス（４−ヒドロキシフェニル）−３−メチルブタン、２，２−ビス（４−ヒドロキシトリル）プロパン、２，２−ビス（４−ヒドロキシキシリル）プロパンなどのビス（ヒドロキシアリール）Ｃ１−６アルカンなど］、ビス（ヒドロキシアリール）シクロアルカン類［例えば、１，１−ビス（４−ヒドロキシフェニル）シクロペンタン、１，１−ビス（４−ヒドロキシフェニル）シクロヘキサンなどのビス（ヒドロキシアリール）Ｃ４−１０シクロアルカンなど］、ビス（ヒドロキシアリール）フルオレン類［例えば、９，９−ビス（４−ヒドロキシフェニル）フルオレン、９，９−ビス（４−ヒドロキシ−３−メチルフェニル）フルオレンなど］、ビス（ヒドロキシアリール）エーテル類［例えば、ビス（４−ヒドロキシフェニル）エーテルなど］、ビス（ヒドロキシアリール）ケトン類［例えば、４，４′−ジ（ヒドロキシフェニル）ケトンなど］、ビス（ヒドロキシフェニル）スルホン類［例えば、ビス（４−ヒドロキシフェニル）スルホン（ビスフェノールＳ）など］、ビス（ヒドロキシフェニル）スルホキシド類［例えば、ビス（４−ヒドロキシフェニル）スルホキシドなど］、ビス（ヒドロキシフェニル）スルフィド類［例えば、ビス（４−ヒドロキシフェニル）スルフィドなど］などが挙げられる。
【００２０】
これらのビスフェノール類は、Ｃ２−４アルキレンオキサイド付加体であってもよい。これらのビスフェノール類は、単独で又は二種以上組み合わせて使用できる。これらのビスフェノール類のうち、ビスフェノールＡなどのビス（ヒドロキシアリール）Ｃ１−６アルカン、９，９−ビス（４−ヒドロキシフェニル）フルオレンなどのビス（ヒドロキシアリール）フルオレン類などが好ましい。
【００２１】
ポリカーボネート系樹脂は、ジカルボン酸成分（脂肪族、脂環族又は芳香族ジカルボン酸又はその酸ハライドなど）を共重合したポリエステルカーボネート系樹脂であってもよい。これらのポリカーボネート系樹脂は単独で又は二種以上組み合わせて使用できる。好ましいポリカーボネート系樹脂は、ビス（ヒドロキシフェニル）Ｃ１−６アルカン類をベースとする樹脂、例えば、ビスフェノールＡ型ポリカーボネート系樹脂である。
【００２２】
ポリカーボネート系樹脂の数平均分子量は１００００〜１０００００程度の範囲から選択でき、例えば、１００００〜７００００、好ましくは１５０００〜６００００、さらに好ましくは２００００〜５００００（特に２２０００〜３５０００）程度である。ポリカーボネート系樹脂の分子量がこの範囲にあると、成形性及びフルオレン化合物の分散性が向上する。
【００２３】
ポリカーボネート系樹脂の流動性（ＭＶＲ）は、ＩＳＯ１１３３（３００℃、１．２ｋｇ荷重（１１．８Ｎ））に準拠して、例えば、３〜３０ｃｍ３／１０分、好ましくは５〜２５ｃｍ３／１０分、さらに好ましくは６〜１５ｃｍ３／１０分（特に８〜１２ｃｍ３／１０分）程度である。
【００２４】
ポリカーボネート系樹脂のガラス転移温度（Ｔｇ）は、例えば、１００〜２５０℃程度の範囲から選択でき、例えば、１１０〜２００℃、好ましくは１１５〜１８０℃、さらに好ましくは１２０〜１６０℃（特に１３０〜１５０℃）程度である。
【００２５】
（ポリエステル系樹脂）
ポリエステル系樹脂としては、例えば、ジオール成分とジカルボン酸成分とを反応（縮合反応）させて得られるポリエステルなどが挙げられる。
【００２６】
ジオール成分としては、例えば、アルカンジオール（エチレングリコール、１，２−プロパンジオール、１，３−プロパンジオール、１，４−ブタンジオール、１，２−ブタンジオール、１，３−ブタンジオール、１，４−ペンタンジオール、１，５−ペンタンジオール、１，３−ペンタンジオール、ネオペンチルグリコールなどのＣ２−１０アルカンジオール、好ましくはＣ２−６アルカンジオール、さらに好ましくはＣ２−４アルカンジオール）、ポリアルカンジオール（例えば、ジエチレングリコール、ジプロピレングリコール、トリエチレングリコールなどのジ又はトリＣ２−４アルカンジオールなど）、シクロアルカンジオール（例えば、シクロヘキサンジオールなどのＣ５−８シクロアルカンジオール）、ジ（ヒドロキシアルキル）シクロアルカン（例えば、シクロペンタンジメタノール、シクロヘキサンジメタノールなどのジ（ヒドロキシＣ１−４アルキル）Ｃ５−８シクロアルカンなど）、ジヒドロキシアレーン（ハイドロキノン、レゾルシノールなど）、芳香脂肪族ジオール［１，４−ベンゼンジメタノール、１，３−ベンゼンジメタノールなどのジ（ヒドロキシＣ１−４アルキル）Ｃ６−１０アレーンなど］、ビフェノール、ビスフェノール類［例えば、ビスフェノールＡなどのビス（ヒドロキシフェニル）Ｃ１−１０アルカンなど］、フルオレン骨格を有するジオール成分［例えば、後述する９，９−ビス（ヒドロキシアリール）フルオレン類又はそのアルキレンオキシド付加体など］などが挙げられる。これらのジオール成分は単独で又は二種以上組み合わせて使用できる。
【００２７】
ジカルボン酸成分としては、例えば、アルカンジカルボン酸（アジピン酸、ピメリン酸、スベリン酸、アゼライン酸、セバシン酸などのＣ２−２０アルカン−ジカルボン酸、好ましくはＣ２−１４アルカン−ジカルボン酸など）などの脂肪族ジカルボン酸；シクロアルカンジカルボン酸（シクロヘキサンジカルボン酸などのＣ５−１０シクロアルカン−ジカルボン酸）、ジ又はトリシクロアルカンジカルボン酸（デカリンジカルボン酸、ノルボルナンジカルボン酸、アダマンタンジカルボン酸など）などの脂環族ジカルボン酸；アレーンジカルボン酸（テレフタル酸、イソフタル酸、フタル酸、２，６−ナフタレンジカルボン酸、１，８−ナフタレンジカルボン酸、アントラセンジカルボン酸、フェナントレンジカルボン酸などのＣ６−１４アレーン−ジカルボン酸など）、ビフェニルジカルボン酸（２，２’−ビフェニルジカルボン酸など）、ジフェニルアルカンジカルボン酸（４，４’−ジフェニルメタンジカルボン酸、２，２−ジ（４−カルボキシフェニル）ヘキサフルオロプロパンなどのジフェニルＣ１−１０アルカンジカルボン酸）、ジフェニルケトンジカルボン酸（４，４′−ジフェニルケトンジカルボン酸など）、ジフェニルエーテルジカルボン酸（例えば、４，４’−ジフェニルエーテルジカルボン酸など）、フルオレン骨格を有する芳香族ジカルボン酸［例えば、後述する式（１）で表される９，９−ビス（カルボキシアリール）フルオレン類など］、これらの誘導体（ジカルボン酸ハライド、ジカルボン酸無水物、低級アルキルエステル（メチルエステル、エチルエステルなどのＣ１−４アルキルエステル、好ましくはＣ１−２アルキルエステルなど）など）などが挙げられる。これらのジカルボン酸成分は単独で又は２種以上組み合わせてもよい。
【００２８】
これらのポリエステル系樹脂のうち、光学特性の点から、ポリアルキレンナフタレート系樹脂、フルオレン骨格を有するポリエステル（フルオレン含有ポリエステル系樹脂）が好ましい。
【００２９】
ポリアルキレンナフタレート系樹脂としては、アルキレンナフタレート単位（特にエチレン−２，６−ナフタレートなどのＣ２−４アルキレンナフタレート単位）のホモポリエステル、又はアルキレンナフタレート単位の含有量が８０モル％以上（特に９０モル％以上）のコポリエステルが挙げられる。コポリエステルを構成する共重合性単量体としては、前述のジカルボン酸成分、ジオール成分、ヒドロキシカルボン酸などが挙げられる。これらの共重合性単量体のうち、テレフタル酸などのジカルボン酸成分などが汎用される。ポリアルキレンナフタレート系樹脂としては、ポリエチレンナフタレート系樹脂などのポリＣ２−４アルキレンナフタレート系樹脂）が好ましい。
【００３０】
フルオレン含有ポリエステル系樹脂としては、フルオレン骨格を含有していればよいが、通常、ジオール成分がフルオレン骨格を有するポリエステル系樹脂が使用される。フルオレン骨格を有するジオール成分［特に、ＢＰＥＦなどの９，９−ビス（ヒドロキシＣ２−４アルコキシアリール）フルオレン］の割合は、ジオール成分全体に対して、例えば、３０モル％以上（例えば、３５〜１００モル％程度）、好ましくは４０モル％以上（例えば、４５〜９９モル％程度）、さらに好ましくは５０モル％以上（例えば、５５〜９５モル％程度）であってもよい。フルオレン含有ポリエステル系樹脂のジカルボン酸成分としては、例えば、テレフタル酸などのＣ６−１４アレーン−ジカルボン酸、シクロヘキサンジカルボン酸などのＣ５−１０シクロアルカン−ジカルボン酸などであってもよい。
【００３１】
ポリエステル系樹脂の重量平均分子量は、例えば、３０００〜１００００００程度の範囲から選択でき、例えば、５０００〜８０００００、好ましくは８０００〜６０００００、さらに好ましくは１００００〜５０００００（例えば、３００００〜５０００００）程度であってもよい。なお、上記重量平均分子量は、ポリスチレンを基準とするゲルパーミエーションクロマトグラフィーにより評価した値であってもよい。
【００３２】
ポリエステル系樹脂のガラス転移温度（Ｔｇ）は、例えば、５０〜３５０℃、好ましくは６０〜３００℃、さらに好ましくは７０〜２５０℃、特に８０〜２００℃程度であってもよい。
【００３３】
（フルオレン化合物）
フルオレン化合物は、９，９−ビスアリールフルオレン骨格を有していればよく、例えば、下記式（１）で表される。
【００３４】
【化２】
0005507128.tif 000003
【００３５】
（式中、環Ａｒは芳香族炭化水素環を示し、Ｒ１は、炭化水素基、アルコキシ基、アシル基、アルコキシカルボニル基、Ｎ，Ｎ−二置換アミノ基、ハロゲン原子、ニトロ基、シアノ基、アミノ基、Ｎ−モノ置換アミノ基、カルボキシル基、ヒドロキシル基又はその誘導体を示し、Ｒ２は、シアノ基、ハロゲン原子又は炭化水素基を示し、ｍは１〜５の数を示し、ｎは０〜４の数を示す）
前記式（１）において、環Ａｒで表される芳香族炭化水素環としては、ベンゼン環、縮合多環式芳香族炭化水素環（詳細には、少なくともベンゼン環を含む縮合多環式炭化水素環）などが挙げられる。縮合多環式芳香族炭化水素環としては、縮合二環式炭化水素環（例えば、インデン環、ナフタレン環などのＣ８−２０縮合二環式炭化水素環、好ましくはＣ１０−１６縮合二環式炭化水素環）、縮合三環式炭化水素環（例えば、アントラセン環、フェナントレン環など）などの縮合二乃至四環式炭化水素環などが挙げられる。好ましい縮合多環式芳香族炭化水素環としては、ナフタレン環、アントラセン環などが挙げられ、特にナフタレン環が好ましい。なお、フルオレンの９位に置換する２つの環Ａｒは同一の又は異なる環であってもよく、通常、同一の環であってもよい。
【００３６】
好ましい環Ａｒには、ベンゼン環及びナフタレン環が含まれる。なお、環Ａｒが、縮合多環式芳香族炭化水素環である場合、フルオレンの９位に置換する環Ａｒの置換位置は、特に限定されず、例えば、フルオレンの９位に置換するナフチル基は、１−ナフチル基、２−ナフチル基などであってもよい。
【００３７】
基Ｒ１で表される置換基としては、例えば、炭化水素基［例えば、アルキル基（メチル基、エチル基、プロピル基などのＣ１−６アルキル基など）、シクロアルキル基（シクロへキシル基などのＣ５−１０シクロアルキル基など）、アリール基（フェニル基、トリル基、キシリル基などなどのＣ６−１０アリール基など）、アラルキル基（ベンジル基、フェネチル基などのＣ６−１０アリール−Ｃ１−４アルキル基など）など］、アルコキシ基（メトキシ基などのＣ１−４アルコキシ基など）、アシル基（アセチル基などのＣ１−６アシル基など）、アルコキシカルボニル基（メトキシカルボニル基などのＣ１−４アルコキシカルボニル基など）、Ｎ，Ｎ−二置換アミノ基（ジメチルアミノ基などのＮ，Ｎ−ジＣ１−６アルキルアミノ基など）、ハロゲン原子（フッ素原子、塩素原子など）、ニトロ基、シアノ基、アミノ基、Ｎ−モノ置換アミノ基（メチルアミノ基などのＮ−モノＣ１−６アルキルアミノ基など）、カルボキシル基、ヒドロキシル基又はその誘導体などが挙げられる。
【００３８】
ヒドロキシル基の誘導体としては、例えば、基−[Ｏ−(Ｒ３Ｏ)ｋ−Ｘ]（式中、Ｒ３はアルキレン基を示し、基Ｘは水素原子又はグリシジル基を示し、ｋは０又は１以上の整数を示す。但し、ｋが０であるとき、Ｘは水素原子でない）などが挙げられる。
【００３９】
基Ｒ３で表されるアルキレン基としては、特に限定されないが、例えば、Ｃ２−４アルキレン基（エチレン基、トリメチレン基、プロピレン基、ブタン−１，２−ジイル基など）などが例示でき、特に、Ｃ２−３アルキレン基（特に、エチレン基、プロピレン基）が好ましい。なお、Ｒ３は、対応する活性水素含有基Ｒ１（又はＲ２）において、同一の又は互いに異なるアルキレン基であってもよいが、通常、同一である。
【００４０】
アルキレンオキシ単位の置換数（又は付加数）ｋは、同一又は異なって、０又は１〜１５程度の範囲から選択でき、例えば、０又は１〜１２、好ましくは０又は１〜８、さらに好ましくは０又は１〜６、特に０又は１〜４程度であってもよい。なお、ｋが２以上の場合、ポリアルコキシ基（ポリアルキレンオキシ基）は、同一のアルキレン基で構成されていてもよく、異種のアルキレン基（例えば、エチレン基とプロピレン基）が混在して構成されていてもよいが、通常、同一のアルキレン基で構成されている場合が多い。
【００４１】
これらのうち、基Ｒ１としては、アルキル基（Ｃ１−４アルキル基）、アリール基（Ｃ６−８アリール基）、ヒドロキシル基、前記基−[Ｏ−(Ｒ３Ｏ)ｋ−Ｘ]が好ましい。さらに、Ｒ１のうち、少なくとも１つは、ヒドロキシル基又は前記基−[Ｏ−(Ｒ３Ｏ)ｋ−Ｘ]であるのが特に好ましい。
【００４２】
基Ｒ１は、単独で又は２種以上組み合わせてベンゼン環に置換していてもよい。また、基Ｒ１は互いに同一又は異なっていてもよいが、通常、同一である。さらに、基Ｒ１は、同一のベンゼン環において、異なっていてもよく、同一であってもよい。
【００４３】
なお、基Ｒ１の置換位置は、特に限定されず、フルオレンの９位に置換するフェニル基の２〜６位から選択できる。通常、１つのヒドロキシル基又は前記基−[Ｏ−(Ｒ３Ｏ)ｋ−Ｘ]が、フルオレンの９位に置換するフェニル基の４位（すなわち、フェニル基に対して４位）に置換していてもよい。
【００４４】
好ましい置換数ｍは、１〜４、さらに好ましくは１〜３（特に１〜２）である。また、置換数ｍのうち、ヒドロキシル基又は前記基−[Ｏ−(Ｒ３Ｏ)ｋ−Ｘ]の数は、１〜３、特に１〜２が好ましい。例えば、ｍが２であるとき、２つの基Ｒ１のうち１又は２の基がヒドロキシル基又は前記基−[Ｏ−(Ｒ３Ｏ)ｋ−Ｘ]であってもよい。
【００４５】
基Ｒ２で表される置換基としては、例えば、シアノ基、ハロゲン原子（フッ素原子、塩素原子、臭素原子など）、炭化水素基［例えば、アルキル基、アリール基（フェニル基などのＣ６−１０アリール基）など］などが挙げられ、特に、アルキル基、アリール基（特にアルキル基、特にメチル基）である場合が多い。基Ｒ２は互いに異なっていてもよく、同一であってもよい。また、基Ｒ２は、同一のベンゼン環において、異なっていてもよく、同一であってもよい。なお、フルオレン骨格を構成するベンゼン環に対する基Ｒ２の結合位置（置換位置）は、特に限定されない。好ましい置換数ｎは、０又は１、特に、０である。なお、置換数ｎは、異なっていてもよいが、通常、同一である。
【００４６】
具体的なフルオレン化合物には、例えば、９，９−ビス（ヒドロキシアリール）フルオレン類又はその誘導体などが含まれる。さらに、９，９−ビス（ヒドロキシアリール）フルオレン類としては、９，９−ビス（モノヒドロキシアリール）フルオレン類、９，９−ビス（ジヒドロキシアリール）フルオレン類などが挙げられる。
【００４７】
９，９−ビス（モノヒドロキシアリール）フルオレン類としては、例えば、９，９−ビス（ヒドロキシアリール）フルオレン［９，９−ビス（４−ヒドロキシフェニル）フルオレン（ビスフェノールフルオレン、ＢＰＦ）、９，９−ビス（６−ヒドロキシ−２−ナフチル）フルオレン（ＢＮＦ）などの９，９−ビス（ヒドロキシＣ６−１０アリール）フルオレンなど］、置換基を有する９，９−ビス（ヒドロキシアリール）フルオレン｛例えば、９，９−ビス（アルキル−ヒドロキシアリール）フルオレン［９，９−ビス（４−ヒドロキシ−３−メチルフェニル）フルオレン（ビスクレゾールフルオレン、ＢＣＦ）、９，９−ビス（４−ヒドロキシ−３−エチルフェニル）フルオレン、９，９−ビス（６−ヒドロキシ−５−メチル−２−ナフチル）フルオレンなどの９，９−ビス（Ｃ１−４アルキル−ヒドロキシＣ６−１０アリール）フルオレン、９，９−ビス（４−ヒドロキシ−３，５−ジメチルフェニル）フルオレンなどの９，９−ビス（ジＣ１−４アルキル−ヒドロキシＣ６−１０アリール）フルオレンなど］、９，９−ビス（シクロアルキル−ヒドロキシアリール）フルオレン［９，９−ビス（４−ヒドロキシ−３−シクロヘキシルフェニル）フルオレンなどの９，９−ビス（Ｃ５−８シクロアルキル−モノヒドロキシＣ６−１０アリール）フルオレンなど］、９，９−ビス（アリール−ヒドロキシアリール）フルオレン［例えば、９，９−ビス（４−ヒドロキシ−３−フェニルフェニル）フルオレンなどの９，９−ビス（Ｃ６−８アリール−ヒドロキシＣ６−１０アリール）フルオレンなど］、９，９−ビス（アラルキル−ヒドロキシアリール）フルオレン［例えば、９，９−ビス（４−ヒドロキシ−３−ベンジルフェニル）フルオレンなどの９，９−ビス（Ｃ６−８アリールＣ１−２アルキル−ヒドロキシＣ６−１０アリール）フルオレンなど］など｝などが挙げられる。
【００４８】
９，９−ビス（ジヒドロキシアリール）フルオレン類としては、上記９，９−ビス（モノヒドロキシアリール）フルオレン類に対応するフルオレン類、例えば、９，９−ビス（ジヒドロキシアリール）フルオレン［９，９−ビス（３，４−ジヒドロキシフェニル）フルオレン（ビスカテコールフルオレン（ＢＣＡＦ））などの９，９−ビス（ジヒドロキシＣ６−１０アリール）フルオレンなど］、置換基を有する９，９−ビス（ジヒドロキシアリール）フルオレン［例えば、９，９−ビス（３，４−ジヒドロキシ−５−メチルフェニル）フルオレンなどの９，９−ビス（Ｃ１−４アルキル−ジヒドロキシＣ６−１０アリール）フルオレン、９，９−ビス（２，４−ジヒドロキシ−３，６−ジメチルフェニル）フルオレンなどの９，９−ビス（ジＣ１−４アルキル−ジヒドロキシＣ６−１０アリール）フルオレンなど］などが例示できる。
【００４９】
なお、ビス（モノヒドロキシフェニル）フルオレン類は、種々の合成方法、例えば、（a）塩化水素ガス及びメルカプトカルボン酸の存在下、フルオレノン類とフェノール類とを反応させる方法（文献［J. Appl. Polym. Sci., 27(9), 3289, 1982］、特開平６−１４５０８７号公報、特開平８−２１７７１３号公報）、（b）酸触媒（及びアルキルメルカプタン）の存在下、９−フルオレノンとアルキルフェノール類とを反応させる方法（特開２０００−２６３４９号公報）、（c）塩酸及びチオール類（メルカプトカルボン酸など）の存在下、フルオレノン類とフェノール類とを反応させる方法（特開２００２−４７２２７号公報）、（d）硫酸及びチオール類（メルカプトカルボン酸など）の存在下、フルオレノン類とフェノール類とを反応させ、炭化水素類と極性溶媒とで構成された晶析溶媒で晶析させてビスフェノールフルオレンを製造する方法（特開２００３−２２１３５２号公報）などを利用して製造できる。
【００５０】
また、９，９−ビス（ジヒドロキシアリール）フルオレン類は、前記９，９−ビス（モノヒドロキシアリール）フルオレン類の製造方法において、フェノール類の代わりに、ジヒドロキシフェノール類を使用することにより製造できる。これらの方法のうち、特に、塩酸を使用する方法（c）、又は特定の晶析溶媒を使用する方法（d）を応用すると、より高収率でかつ高純度の生成物が得られる場合が多い。
【００５１】
９，９−ビス（ヒドロキシアリール）フルオレン類の誘導体としては、９，９−ビス（ヒドロキシアリール）フルオレン類のアルキレンオキシド付加体、９，９−ビス（ヒドロキシアリール）フルオレン類又はそのアルキレンオキシド付加体のグリシジルエーテルなどが挙げられる。
【００５２】
（アルキレンオキシド付加体）
９，９−ビス（ヒドロキシアリール）フルオレン類のアルキレンオキシド付加体としては、前記例示のビス（モノ乃至ジヒドロキシアリール）フルオレン類にアルキレンオキシド（Ｃ２−４アルキレンオキシド、特にＣ２−３アルキレンオキシド）が付加した化合物が挙げられる。アルキレンオキシド単位の付加数（前記式におけるｋ）は、前記と同様（例えば、１〜１２、好ましくは１〜８、さらに好ましくは１〜６、特に１〜４程度）であり、特に限定されないが、以下に、一例として、ｋが１の化合物を例示する。
【００５３】
代表的なアルキレンオキシド付加体には、例えば、９，９−ビス（ヒドロキシアルコキシアリール）フルオレン［例えば、９，９−ビス［４−（２−ヒドロキシエトキシ）−フェニル］フルオレン（ビスフェノキシエタノールフルオレン，ＢＰＥＦ）、９，９−ビス［６−（２−ヒドロキシエトキシ）−２−ナフチル］フルオレンなどの９，９−ビス［（ヒドロキシＣ２−４アルコキシ）−Ｃ６−１０アリール］フルオレンなど］、置換基を有する９，９−ビス（ヒドロキシアルコキシアリール）フルオレン｛例えば、９，９−ビス［４−（２−ヒドロキシエトキシ）−３−メチルフェニル］フルオレン（ビスクレゾールエタノールフルオレン，ＢＣＥＦ）などの９，９−ビス（ヒドロキシＣ２−４アルコキシ−Ｃ１−４アルキルＣ６−１０アリール）フルオレン、９，９−ビス［（２−ヒドロキシエトキシ）−３，５−ジメチルフェニル］フルオレンなどの９，９−ビス（ヒドロキシＣ２−４アルコキシ−ジＣ１−４アルキルＣ６−１０アリール）フルオレンなど｝などが挙げられる。
【００５４】
なお、９，９−ビス（モノヒドロキシアリール）フルオレン類のアルキレンオキシド付加体の製造方法は、特に限定されないが、例えば、９，９−ビス（ヒドロキシアリール）フルオレン類と、対応するアルキレンオキサイド（Ｃ２−４アルキレンオキシド）又はアルキレンカーボネート（Ｃ２−４アルキレンカーボネート）とを、必要に応じて触媒（塩基触媒など）の存在下で反応させる方法や、フルオレノンと対応するフェノキシＣ２−４アルコール類とを反応させる方法（例えば、特開平１１−３４９６５７号公報）などにより製造してもよい。また、９，９−ビス（ジヒドロキシアリール）フルオレン類のアルキレンオキシド付加体は、前記製造方法において、９，９−ビス（ヒドロキシアリール）フルオレン類又はフェノキシＣ２−４アルコール類に代えて、対応するアルコール類［９，９−ビス（ジヒドロキシフェニル）フルオレン類、ジ（ヒドロキシＣ２−４アルコキシ）ベンゼン類など］を使用することにより製造できる。
【００５５】
（グリシジルエーテル）
９，９−ビス（ヒドロキシアリール）フルオレン類のグリシジルエーテルとしては、前記例示の９，９−ビス（ヒドロキシアリール）フルオレン類のグリシジルエーテル化物が挙げられる。
【００５６】
代表的な９，９−ビス（ヒドロキシアリール）フルオレン類のグリシジルエーテルとしては、例えば、９，９−ビス（グリシジルオキシアリール）フルオレン［例えば、９，９−ビス（４−グリシジルオキシフェニル）フルオレン（ビスフェノールフルオレンジグリシジルエーテル，ＢＰＦＧ）、９，９−ビス［６−グリシジルオキシ−２−ナフチル］フルオレンなどの９，９−ビス（グリシジルオキシＣ６−１０アリール）フルオレンなど］、置換基を有する９，９−ビス（グリシジルオキシアリール）フルオレン［例えば、９，９−ビス（４−グリシジルオキシ−３−メチルフェニル）フルオレン（ビスクレゾールフルオレンジグリシジルエーテル，ＢＣＦＧ）などの９，９−ビス（Ｃ１−４アルキル−グリシジルオキシＣ６−１０アリール）フルオレン、９，９−ビス（４−グリシジルオキシ−３，５−ジメチルフェニル）フルオレン、９などの９，９−ビス（ジＣ１−４アルキル−グリシジルオキシＣ６−１０アリール）フルオレンなど］などが挙げられる。
【００５７】
代表的なアルキレンオキシド付加体のグリシジルエーテルとしては、前記例示の９，９−ビス（モノヒドロキシアリール）フルオレン類のアルキレンオキシド付加体のグリシジルエーテル、例えば、９，９−ビス（グリシジルオキシアルコキシフェニル）フルオレン［例えば、９，９−ビス（４−グリシジルオキシエトキシフェニル）フルオレン（ビスフェノキシエタノールフルオレンジグリシジルエーテル，ＢＰＥＦＧ）などの９，９−ビス（グリシジルオキシＣ２−４アルコキシＣ６−１０アリール）フルオレンなど］、置換基を有する９，９−ビス（グリシジルオキシアルコキシアリール）フルオレン［例えば、９，９−ビス（４−グリシジルオキシエトキシ−３−メチルフェニル）フルオレンなどの９，９−ビス（Ｃ１−４アルキルグリシジルオキシＣ２−４アルコキシＣ６−１０アリール）フルオレン、９，９−ビス（４−グリシジルオキシエトキシ−３，５−ジメチルフェニル）フルオレンなどの９，９−ビス（ジＣ１−４アルキルグリシジルオキシＣ２−４アルコキシＣ６−１０アリール）フルオレンなど］などが挙げられる。
【００５８】
なお、グリシジルエーテルは、９，９−ビス（ヒドロキシフェニル）フルオレン類又はそのアルキレンオキシド付加体と、エピクロルヒドリンとを反応させることにより得ることができる。
【００５９】
これらのフルオレン化合物のうち、ヒドロキシル基又はエポキシ基を含むフルオレン化合物、例えば、ＢＰＦやＢＮＦなどの９，９−ビス（ヒドロキシＣ６−１０アリール）フルオレン、ＢＣＦや９，９−ビス（４−ヒドロキシ−３，５−ジメチルフェニル）フルオレンなどの９，９−ビス（モノ又はジＣ１−４アルキル−ヒドロキシＣ６−１０アリール）フルオレン、９，９−ビス（４−ヒドロキシ−３−フェニルフェニル）フルオレンなどの９，９−ビス（Ｃ６−８アリール−ヒドロキシＣ６−１０アリール）フルオレン、ＢＣＡＦなどの９，９−ビス（ジヒドロキシＣ６−１０アリール）フルオレン、ＢＰＥＦなどの９，９−ビス［（２−ヒドロキシＣ２−４アルコキシ）−Ｃ６−１０アリール］フルオレン、ＢＰＦＧなどの９，９−ビス（グリシジルオキシＣ６−１０アリール）フルオレン、ＢＰＥＦＧ）などの９，９−ビス（グリシジルオキシＣ２−４アルコキシＣ６−１０アリール）フルオレンなどが好ましい。
【００６０】
フルオレン化合物の割合は、透明樹脂（例えば、ポリカーボネート系樹脂及び／又はフルオレン含有ポリエステル系樹脂、特にポリカーボネート系樹脂）１００重量部に対して１０重量部以下（例えば、１〜１０重量部）であればよく、例えば、１．２〜１０重量部（例えば、１．５〜８重量部）、好ましくは１．５〜７．５重量部（例えば、２．５〜７．５重量部）、さらに好ましくは２〜６重量部（特に２．５〜５重量部）程度である。本発明では、フルオレン化合物をこのような割合で透明樹脂に配合することにより、透明樹脂の機械的特性を損なうことなく、複屈折を低下できる。さらに、フルオレン化合物の割合を５重量部以下とすることにより、例えば、ヒドロキシル基を有するフルオレン化合物を配合する場合には、強度が低下し脆くなるのが抑制され、エポキシ基を有するフルオレン化合物を配合する場合には、ゲルの発生を抑制できる。エポキシ基を有するフルオレン化合物の場合、ゲル抑制の点から、７．５重量部以下（例えば、１〜７．５重量部）であってもよい。
【００６１】
（光学用樹脂組成物及びその特性）
本発明の光学用樹脂組成物は、透明性や複屈折などの光学特性を損なわない範囲で、慣用の添加剤を含んでもよい。添加剤としては、例えば、安定剤、離型剤、帯電防止剤、難燃剤、可塑剤、分散剤、流動調整剤、レベリング剤、消泡剤、表面改質剤、耐熱性改良剤又は撥水性改良剤などが利用できる。これらの添加剤は、それぞれ、単独で又は二種以上組み合わせて使用できる。添加剤の割合は、透明樹脂１００重量部に対して、例えば、０．０１〜１０重量部、好ましくは０．０５〜５重量部、さらに好ましくは０．１〜３重量部程度であってもよい。
【００６２】
本発明の光学用樹脂組成物は、フルオレン化合物の少量の添加により複屈折を低下できる。一方、屈折率は物質に固有の特性であり、屈折率の高い物質の添加量に比例して樹脂組成物の屈折率も増加する。従って、従来の樹脂組成物では、高い屈折率を発現させるために、透明樹脂（特にポリカーボネート系樹脂）に対して比較的多量のフルオレン化合物（フルオレン骨格を有するポリエステル系樹脂など）が配合されている。これに対して、本発明では、透明樹脂１００重量部に対して１０重量部以下という少量の割合でフルオレン化合物を添加することにより、透明樹脂の複屈折を低下できる。特に、ポリカーボネート系樹脂の複屈折は、延伸などの成形に供した場合に上昇し易いが、このような場合であっても複屈折の上昇が抑制できる。
【００６３】
具体的には、厚み０．５ｍｍのフィルムを透明樹脂のガラス転移温度よりも３０℃高い温度で１．７倍に一軸延伸したフィルムの複屈折は、波長６００ｎｍにおいて、ポリカーボネート系樹脂の場合、例えば、１×１０−５〜１０×１０−４、好ましくは０．５×１０−４〜８×１０−４、さらに好ましくは０．６×１０−４〜５×１０−４（特に０．８×１０−４〜４×１０−４）程度である。一方、ポリエステル系樹脂（特にフルオレン含有ポリエステル系樹脂）の場合、例えば、１×１０−５〜５×１０−４、好ましくは０．３×１０−４〜４×１０−４、さらに好ましくは０．５×１０−４〜３×１０−４（特に０．６×１０−４〜２×１０−４）程度である。
【００６４】
本発明では、フルオレン化合物を配合することにより複屈折が低下し、配合後の樹脂組成物の複屈折は、配合前の透明樹脂の複屈折に対して５０％以上、好ましくは６０％以上、さらに好ましくは７０％以上（特に８０％以上）低下する。
【００６５】
さらに、本発明の樹脂組成物は、フルオレン化合物の割合が少ないため、ポリカーボネートなど透明樹脂の耐熱性も維持できる。光学用樹脂組成物のガラス転移温度は、１００〜２００℃、好ましくは１０５〜１５０℃、さらに好ましくは１１０〜１４０℃（特に１１５〜１３５℃）程度である。
【００６６】
［光学用樹脂組成物及び成形体の製造方法］
本発明の光学用樹脂組成物は、ポリカーボネートやポリエステルなどの透明樹脂、フルオレン化合物及び必要により他の成分（前記機能発現剤などの添加剤、溶媒など）を混合することにより製造又は調製できる。混合方法としては、特に限定されず、例えば、リボンブレンダ、タンブルミキサ、ヘンシェルミキサなどの混合機や、オープンローラ、ニーダ、バンバリーミキサ、押出機などの混練機による混合手段などを用いた溶融混練による方法が利用できる。これらの混合方法は、単独で又は２種以上組み合わせてもよい。
【００６７】
また、樹脂組成物は、溶媒を混合した塗布液の形態であってもよい。塗布液を構成する溶媒としては、双方を溶解する事が可能であれば特に限定されず、例えば、炭化水素類（ベンゼン、トルエンなど）、ハロゲン系溶媒（ジクロロメタンなど）、エーテル類（ジエチルエーテル、テトラヒドロフランなど）、エステル類（酢酸エチルなど）、ケトン類（アセトン、エチルメチルケトン、ジイソプロピルケトン、シクロヘキサノンなど）などが例示できる。これらの溶媒は、単独で又は二種以上組み合わせて用いてもよい。
【００６８】
溶媒の割合は、塗布性を損なわない範囲であればよく、樹脂組成物の固形分１重量部に対して、溶媒１〜１００重量部、好ましくは２〜５０重量部、さらに好ましくは３〜３０重量部程度であってもよい。
【００６９】
本発明の成形体（又は光学部材）は、前記光学用樹脂組成物の形態（樹脂ペレット、塗布液など）に応じて、公知の成形方法、例えば、射出成形法、射出圧縮成形法、押出成形法（例えば、Ｔダイ法、インフレーション法など）、カレンダー法、熱成形法（特に、熱プレス法）、トランスファー成形法、ブロー成形法、キャスティング成形法などを利用して前記樹脂組成物を成形することにより得ることができる。本発明では、特に、射出成形法などの成形方法であっても、複屈折の上昇を抑制できる。
【００７０】
本発明の成形体がフィルム状（又はシート状）の場合、未延伸フィルムであってもよいが、延伸（又は延伸処理）されたフィルムであってもよい。フィルム状成形体は光学フィルム又はシートを形成してもよい。延伸は、一軸延伸（例えば、縦延伸又は横延伸）又は二軸延伸（例えば、等延伸又は偏延伸）のいずれであってもよい。延伸倍率は、例えば、一軸延伸及び二軸延伸において各方向（又は一方向）にそれぞれ１．１〜１０倍程度であってもよく、好ましくは１．２〜５倍、さらに好ましくは１．３〜３倍（特に１．５〜２倍）程度である。本発明では、延伸処理を施しても、複屈折の上昇を抑制できる。フィルム膜厚は、例えば、１〜１０００μｍ、好ましくは３〜８００μｍ、さらに好ましくは５〜５００μｍ（特に、１０〜３００μｍ）程度であってもよい。
【実施例】
【００７１】
以下に、実施例に基づいて本発明をより詳細に説明するが、本発明はこれらの実施例によって限定されるものではない。なお、実施例及び比較例における複屈折の評価方法及び成分の略号は以下の通りである。
【００７２】
（複屈折）
複屈折は、リタデーション測定装置（大塚電子（株）製、ＲＥＴＳ−１００）を用いて、波長６００ｎｍにおけるリタデーションを測定し、測定部分の厚みで割ることにより算出した。
【００７３】
（成分の略号）
ＰＣ：ビスフェノールＡ型ポリカーボネート（住友ダウ（株）製、カリバー３０１−１０）
ＦＢＰ：フルオレン含有ポリエステル系樹脂（大阪ガスケミカル（株）製、ＯＫＰ４ＨＴ、テレフタル酸とＢＰＥＦとエチレングリコールＥＧ（ＢＰＥＦ／ＥＧ＝７０／３０（モル比））との重縮合物）
ＢＰＥＦ：９，９−ビス［４−（２−ヒドロキシエトキシ）フェニル］フルオレン（大阪ガスケミカル（株）製）
ＢＰＦＧ：９，９−ビス（４−グリシジルオキシフェニル）フルオレン（大阪ガスケミカル（株）製）
ＢＣＦ：９，９−ビス（４−ヒドロキシ−３−メチルフェニル）フルオレン（大阪ガスケミカル（株）製）
【００７４】
（比較例１）
ＰＣを押出機（テクノベル（株）製、１５ｍｍ押出機）を用いて樹脂温度２８０℃で溶融混練し、樹脂ペレットを得た。次に、得られた樹脂ペレットを用いて、卓上型ホットプレス機（神藤金属工業（株）製、型式ＮＳＦ−５０）を用いて２００℃、３０ＭＰａでプレスし、厚さ約０．５ｍｍのフィルムを調製した。得られたフィルムをガラス転移温度よりも３０℃高い温度で延伸した後、延伸倍率１．７倍部分のリタデーションを測定し、複屈折を算出した。結果を表１に示す。
【００７５】
（比較例２）
ＦＢＰを押出機（テクノベル（株）製、１５ｍｍ押出機）を用いて樹脂温度２６０℃で溶融混練し、樹脂ペレットを得た。次に、得られた樹脂ペレットを用いて、卓上型ホットプレス機（神藤金属工業（株）製、型式ＮＳＦ−５０）を用いて２００℃、３０ＭＰａでプレスし、厚さ約０．５ｍｍのフィルムを調製した。得られたフィルムをガラス転移温度よりも３０℃高い温度で延伸した後、延伸倍率１．７倍部分のリタデーションを測定し、複屈折を算出した。結果を表１に示す。
【００７６】
（参考例１及び比較例３）
ＰＣとＢＰＦＧとを表１に示す割合でドライブレンドし、押出機（テクノベル（株）製、１５ｍｍ押出機）を用いて樹脂温度２８０℃で溶融混練し、樹脂ペレットを得た。次に、得られた樹脂ペレットを用いて、卓上型ホットプレス機（神藤金属工業（株）製、型式ＮＳＦ−５０）を用いて２００℃、３０ＭＰａでプレスし、厚さ約０．５ｍｍのフィルムを調製した。参考例１については、ゲル化したため、複屈折の測定はできなかった。一方、比較例３については、シート化が困難であり、複屈折の測定はできなかった。
【００７７】
（比較例４及び参考例２）
ＦＢＰとフルオレン化合物とを表１に示す割合でドライブレンドし、押出機（テクノベル（株）製、１５ｍｍ押出機）を用いて樹脂温度２８０℃で溶融混練し、樹脂ペレットを得た。次に、得られた樹脂ペレットを用いて、卓上型ホットプレス機（神藤金属工業（株）製、型式ＮＳＦ−５０）を用いて２００℃、３０ＭＰａでプレスし、厚さ約０．５ｍｍのフィルムを調製した。比較例４については、シート化が困難であり、複屈折の測定はできなかった。一方、参考例２については、ゲル化したため、複屈折の測定はできなかった。
【００７８】
（実施例１〜６及び参考例３〜６）
ＰＣと各種フルオレン化合物とを表１に示す割合でドライブレンドし、押出機（テクノベル（株）製、１５ｍｍ押出機）を用いて樹脂温度２８０℃で溶融混練し、樹脂ペレットを得た。次に、得られた樹脂ペレットを用いて、卓上型ホットプレス機（神藤金属工業（株）製、型式ＮＳＦ−５０）を用いて２００℃、３０ＭＰａでプレスし、厚さ約０．５ｍｍのフィルムを調製した。得られたフィルムをガラス転移温度よりも３０℃高い温度で延伸した後、延伸倍率１．７倍部分のリタデーションを測定し、複屈折を算出した。結果を表１に示す。
【００７９】
（実施例７〜８及び参考例７〜８）
ＦＢＰとフルオレン化合物とを表１に示す割合でドライブレンドし、押出機（テクノベル（株）製、１５ｍｍ押出機）を用いて樹脂温度２８０℃で溶融混練し、樹脂ペレットを得た。次に、得られた樹脂ペレットを用いて、卓上型ホットプレス機（神藤金属工業（株）製、型式ＮＳＦ−５０）を用いて２００℃、３０ＭＰａでプレスし、厚さ約０．５ｍｍのフィルムを調製した。得られたフィルムをガラス転移温度よりも３０℃高い温度で延伸した後、延伸倍率１．７倍部分のリタデーションを測定し、複屈折を算出した。結果を表１に示す。
【００８０】
【表１】
0005507128.tif 000004
【００８１】
表１の結果から明らかなように、実施例１〜８及び参考例３〜８のフィルムは、比較例のポリカーボネートフィルムやフルオレンポリエステルフィルムよりも複屈折が低い。
【産業上の利用可能性】
【００８２】
本発明の光学用樹脂組成物及びその成形体は、透明性に優れるとともに、応力歪み（又は成形）に伴う複屈折の増加が非常に抑制されているため、光学用途に有用である。具体的には、光学部材、例えば、ＣＤ（コンパクトディスク）［ＣＤ−ＲＯＭ（シーディーロム：コンパクトディスク−リードオンリーメモリー）など］、ＣＤ−ＲＯＭピックアップレンズ、フレネルレンズ、レーザープリンター用ｆθ（エフシータ）レンズ、カメラレンズ、リアプロジェクションテレビ用投影レンズなどの光学レンズ；偏光フィルム及びそれを構成する偏光素子と偏光板保護フィルム、位相差フィルム、配向膜（配向フィルム）、視野角拡大（補償）フィルム、拡散板（フィルム）、プリズムシート、導光板、輝度向上フィルム、近赤外吸収フィルム、反射フィルム、反射防止（ＡＲ）フィルム、反射低減（ＬＲ）フィルム、アンチグレア（ＡＧ）フィルム、透明導電（ＩＴＯ）フィルム、異方導電性(ＡＣＦ)フィルム、電磁波遮蔽（ＥＭＩ）フィルム、電極基板用フィルム、カラーフィルタ基板用フィルム、バリアフィルム、カラーフィルタ層、ブラックマトリクス層、光学フィルム同士の接着層又は離型層などの光学フィルムなどの用途に利用できる。